(57)【要約】【課題】不測の事態等によって、水蒸気の分子数と炭素原子を含むガス中の炭素原子数との比であるＳ／Ｃ比が１．０未満の場合であっても触媒表面にカーボンを析出し難く、安定した触媒機能を持続できる水素製造用触媒およびその製造方法を提供することを課題とする。また、長期にわたる水素製造において水素ガスの製造原価を低減できる水素製造用触媒、その製造方法および水素製造用触媒を用いた水素製造方法を提供することを課題とする。【解決手段】ニッケルクロム合金上にクロム化合物の層が形成されており、クロム化合物の層上にはニッケルを主成分とする微粒子が分散されている水素製造用触媒であって、微粒子には他の成分として酸素が含有されている水素製造用触媒とする。【選択図】図２
2014042858.tif 000002
【特許請求の範囲】
【請求項１】
ニッケルクロム合金上にクロム化合物の層が形成されており、前記クロム化合物の層上にはニッケルを主成分とする微粒子が分散されている水素製造用触媒であって、前記微粒子には他の成分として酸素が含有されていることを特徴とする水素製造用触媒。
【請求項２】
前記微粒子には、質量％で０．７ｍａｓｓ％以上９．９ｍａｓｓ％以下の酸素が含有されていることを特徴とする請求項１に記載の水素製造用触媒。
【請求項３】
前記微粒子の粒径は、０．０５μｍ以上５μｍ以下であることを特徴とする請求項１に記載の水素製造用触媒。
【請求項４】
前記微粒子の投影面積が占める割合は、前記水素製造用触媒の表面の投影面積に対して１３．１％以上２７．５％以下であることを特徴とする請求項３に記載の水素製造用触媒。
【請求項５】
前記クロム化合物は、クロム酸化物であることを特徴とする請求項１に記載の水素製造用触媒。
【請求項６】
前記クロム酸化物は、酸化クロム（ＩＩＩ）（Ｃｒ２Ｏ３）であることを特徴とする請求項５に記載の水素製造用触媒。
【請求項７】
前記クロム化合物の層の厚さは、０．１０μｍ以上であることを特徴とする請求項１に記載の水素製造用触媒。
【請求項８】
前記ニッケルクロム合金におけるクロムの含有量は、質量％で５ｍａｓｓ％以上２０ｍａｓｓ％以下であることを特徴とする請求項１ないし請求項７のいずれか１項に記載の水素製造用触媒。
【請求項９】
請求項１ないし請求項８のいずれか１項に記載の前記水素製造用触媒の製造方法であって、酸化性ガスと還元性ガスとの混合ガスの雰囲気下において、ニッケルクロム合金が活性化処理温度で加熱処理されることを特徴とする水素製造用触媒の製造方法。
【請求項１０】
前記加熱処理される前に酸化処理が行われることを特徴とする請求項９に記載の水素製造用触媒の製造方法。
【請求項１１】
請求項１ないし請求項８のいずれか１項に記載の前記水素製造用触媒の存在下にて、水蒸気と炭素原子を含むガスを用いて、前記水蒸気の分子数と前記炭素原子を含むガス中の炭素原子数との比であるスチームカーボン比（Ｓ／Ｃ）が、Ｓ／Ｃ＝１〜３の関係式を満たす条件で水素が製造されることを特徴とする水素製造方法。
【発明の詳細な説明】
【技術分野】
【０００１】
本発明は、メタンガス等の炭化水素系ガスおよび水蒸気を用いて水素を取り出す水素製造用触媒、その製造方法および水素製造用触媒を用いた水素製造方法に関する。
【背景技術】
【０００２】
近年、水素を燃料源とする燃料電池は天然ガスから水素を取り出して、水のみを排出するという点で注目を集めており、中でも水素製造プラント、小型水素製造装置および家庭用燃料電池に用いられる触媒の研究開発が年々盛んになっている。
【０００３】
従来、燃料電池用触媒としてはニッケル（Ｎｉ）を担持粒子とするニッケルアルミニウム合金触媒やニッケルクロム合金触媒が代表的な触媒であった。これらの触媒は貴金属の触媒に比べて、比較的安価であり、入手も容易であった。
【０００４】
例えば、特許文献１には、アルミナ（Ａｌ２Ｏ３）を含むニッケルとアルミニウムとの化合物（金属間化合物：Ｎｉ３Ａｌ）表面にニッケル（Ｎｉ）微粒子が分散している水素製造用のニッケルアルミニウム合金触媒が開示されている。触媒の製造方法については、金属間化合物Ｎｉ３Ａｌを酸化処理することで表面にニッケル酸化物（ＮｉＯ）とアルミニウム酸化物（アルミナ）を形成し、ニッケル酸化物を水素ガスで還元することでニッケル微粒子とアルミナからなる表面を形成したニッケルアルミニウム合金触媒を生成すると記載されている（同文献の段落〔００１５〕等参照）。
【０００５】
また、特許文献２にはニッケル酸化物（ＮｉＯ）とクロム酸化物（Ｃｒ２Ｏ３）との酸化物の層を形成したニッケルクロム合金上にニッケル（Ｎｉ）が微細に高分散しているカーボンナノチューブ生成用触媒が開示されている。触媒となる材料（ニッケルクロム合金）については、カーボンナノチューブ生成用触媒として作用する金属（Ｎｉ）と、カーボンナノチューブ生成用触媒として作用しない金属（Ｃｒ）とからなる材料を酸素雰囲気下で酸化処理することで、Ｎｉの触媒原子間に酸素を介在させるとともに、安定なＮｉＯとＣｒ２Ｏ３との酸化物の層を表面に形成させて、触媒としてＮｉの凝集を抑制することを特徴としている。また、ニッケルクロム合金の好ましい化学成分としては、Ｎｉが７７ｍａｓｓ％以上、Ｃｒが１９〜２１ｍａｓｓ％であると記載されている（同文献の段落〔００１８〕等参照）。
【０００６】
さらに、本発明者らは非特許文献１において、クロム含有量が質量％で２０ｍａｓｓ％であるニッケルクロム合金を酸化処理および還元処理することで、水素ガスの製造効率の指標となるメタン転化率が他のニッケル基合金に比べて優れていることを発表した。あわせて、そのニッケルクロム合金には厚さ１μｍ程度のクロム酸化物の層が形成されて、その上に直径０．３μｍ程度のニッケルを主成分とする微粒子が多く析出していることも発表した。
【０００７】
しかし、ニッケルアルミニウム合金触媒やニッケルクロム合金触媒は、ニッケルがカーボン析出を起こしやすい元素であることから水素ガスを製造する際の原料ガス（混合ガス）に含まれる水蒸気の分子数と炭素の原子数との比、いわゆるスチームカーボン比（Ｓ／Ｃ比）を大きく設定しなければ、長時間の使用において触媒上にカーボンが析出して触媒としての機能を果たせなくなるという問題があった。同時に、供給すべき水蒸気の量が多くなり、水素を製造するコスト面においても非効率的であった。
【０００８】
そこで、特許文献３および４に開示されている、Ｓ／Ｃ比が小さくても長時間の使用においてカーボン析出が起こりにくいルテニウム（Ｒｕ）系の触媒が、水素製造用触媒として提案されている。これは、ルテニウムがカーボン析出の抑制効果を有する元素であるからである。
【０００９】
例えば、特許文献３には、アルミナを主成分としてルテニウムを高分散した水素製造用の（水蒸気改質）触媒が開示されている。この触媒は、表面上のカーボン析出を抑制しつつ、Ｓ／Ｃ比が３〜１０の条件下にてナフサ等の炭素数が６以上の液状炭化水素を原料とした水蒸気改質による水素製造が可能であることを特徴としている（同文献の段落〔００２０〕等参照）。
【００１０】
また、特許文献４には、マグネシウム、アルミニウム、およびニッケルから構成される金属材料に、平均粒子径が０．５ｎｍ〜１０ｎｍであるルテニウム粒子が０．０５ｍａｓｓ％〜５．０ｍａｓｓ％含有されている触媒が開示されている。この触媒は、反応温度が２５０℃〜８５０℃、Ｓ／Ｃ比が１〜６の条件下にて都市ガス、天然ガス、灯油、ガソリン、軽油等の炭化水素と水蒸気とを反応させることで水素ガスを製造できることを特徴としている（同文献の段落〔００６６〕等参照）。
【先行技術文献】
【特許文献】
【００１１】
【特許文献１】特開２００７−７５７９９号公報
【特許文献２】特開２００７−２６２５０９号公報
【特許文献３】特開平９−１７３８４２号公報
【特許文献４】特開２００８−２３７９５５号公報
【非特許文献】
【００１２】
【非特許文献１】社団法人日本金属学会主催、日本金属学会講演概要（２０１１年秋季（第１４９回））ＤＶＤ−ＲＯＭ、平成２３年１０月２０日発行、講演Ｎｏ．Ｓ５−９
【発明の概要】
【発明が解決しようとする課題】
【００１３】
しかし、例えば、特許文献３および４に開示されているルテニウム系触媒を用いた水素製造用改質器内において、配管の故障など不測の事態により、供給される原料となる水蒸気の量が炭化水素系ガスの量を下回ると、結果としてＳ／Ｃ比が１．０未満になるので、改質器内には未反応の炭化水素系ガスが過剰に残留する。その結果、水素製造工程では触媒表面にカーボンが析出し始めて、ついには触媒機能が低下するという問題があった。
【００１４】
また、ルテニウム系触媒は触媒機能を有する微粒子の粒径が１μｍ未満のナノオーダーであるため、長期間の使用によって微粒子同士が凝集しやすいという性質がある。そのため、微粒子同士の凝集が一旦開始すると触媒としての機能が徐々に劣化する。さらに、ルテニウム系触媒は再生処理等を施すことで初期の機能を回復させることができず、その度ごとに新たな触媒と交換する必要が生じて、水素ガスを製造する面から非常にコスト高になるという問題があった。
【００１５】
そこで、本発明においては前述した問題点に鑑みて、水素製造用改質器内において不測の事態等により水素ガスを製造する原料ガスのＳ／Ｃ比が１．０未満の場合であっても触媒表面にカーボン（Ｃ）を析出し難く、安定した触媒機能を持続できる水素製造用触媒およびその製造方法を提供することを課題とする。また、長期にわたる水素製造において水素ガスの製造原価を低減できる水素製造用触媒、その製造方法および水素製造方法を提供することを課題とする。
【課題を解決するための手段】
【００１６】
本発明者は、かかる課題を解決するために従来の触媒であったニッケルクロム合金について更に鋭意研究した結果、ニッケルクロム合金（固溶体）上にクロム化合物の層が形成されており、クロム化合物の層上にはニッケルを主成分とする微粒子が分散されていることが水素製造用触媒として有効であること、およびその微粒子にはニッケルを除く他の成分として酸素が含有されていることが触媒機能を発揮する微粒子として有効であることを知得した。
【００１７】
これらの知得により、本発明においてはニッケルクロム（Ｎｉ−Ｃｒ）合金上にクロム化合物の層が形成されており、クロム化合物の層上にはニッケルを主成分とする微粒子が分散されており、その微粒子には他の成分として酸素が含有されている水素製造用触媒とした。これにより本発明に係る水素製造用触媒は、水素ガスを製造する原料ガスのＳ／Ｃ比が１．０未満の場合であっても水素製造時において触媒表面に析出するカーボンを抑制する。同時に、触媒が長期にわたり使用された場合であっても、その触媒に対して所定の処理を施すことにより初期の機能を回復させる（再生させる）ことができる。
【００１８】
また、第２の発明は微粒子には質量％で０．７ｍａｓｓ％以上９．９ｍａｓｓ％以下の酸素が含有されている水素製造用触媒とした（請求項２）。さらに、第３の発明は微粒子の粒径が０．０５μｍ（５０ｎｍ）以上５μｍ以下である水素製造用触媒とした（請求項３）。また、第４の発明は微粒子の投影面積が占める割合が水素製造用触媒の表面の投影面積に対して１３．１％以上２７．５％以下である水素製造用触媒とした（請求項４）。
【００１９】
クロム化合物については、第５の発明をクロム化合物はクロム酸化物である水素製造用触媒とした（請求項５）。また、第６の発明はクロム酸化物が酸化クロム（ＩＩＩ）（Ｃｒ２Ｏ３）である水素製造用触媒とした（請求項６）。さらに、第７の発明はクロム化合物の層の厚さが０．１０μｍ以上である水素製造用触媒とした（請求項７）。母材であるニッケルクロム合金については、第８の発明をニッケルクロム合金中のクロム含有量が質量％で５ｍａｓｓ％以上２０ｍａｓｓ％以下である水素製造用触媒とした（請求項８）。
【００２０】
水素製造用触媒の製造方法の発明については、第９の発明を酸化性ガスと還元性ガスとの混合ガスの雰囲気下において、ニッケルクロム合金が活性化処理温度で加熱処理される水素製造用触媒の製造方法とした（請求項９）。また、第１０の発明は加熱処理される前に酸化処理が行われる水素製造用触媒の製造方法とした（請求項１０）。
【００２１】
水素製造用触媒を用いた水素製造方法の発明については、第１１の発明を水素製造用触媒の存在下にて、水蒸気と炭素原子を含むガスを用いて、水蒸気の分子数と炭素原子を含むガス中の炭素原子数との比であるスチームカーボン比（Ｓ／Ｃ）が、Ｓ／Ｃ＝１〜３の関係式を満たす条件で水素が製造される水素製造方法とした（請求項１１）。
【発明の効果】
【００２２】
以上述べたように、本発明においては、ニッケルクロム合金上にクロム化合物の層が形成されており、クロム化合物の層上にはニッケルを主成分とする微粒子が分散されている水素製造用触媒であって、微粒子には他の成分として酸素が含有されている水素製造用触媒とした。この水素製造用触媒を用いることにより、水素ガスを製造する原料ガスのＳ／Ｃ比が１．０未満の条件であっても水素製造時に触媒表面へのカーボンの析出が抑制される。その結果、長時間にわたり安定した触媒機能を持続できるという効果を奏する。また、本発明に係る水素製造用触媒は、長時間の使用により触媒機能が低下しても、所定の処理を施すことで当初の触媒機能を取り戻す（再生する）ことができるので、長期にわたり水素ガスの製造コストを低減できるという効果も奏する。
【００２３】
さらに、本発明に係る水素製造用触媒は、金属間化合物を含有する他の合金触媒に比べて延性や展性に優れているので、箔状への圧延加工の他に、線材やシームレス管などの管材への加工も容易に行うことができる。したがって、加工した線材を編みこむことで織物状の触媒として生産できる他に、線材と線材間との目開きを自在に調節することで様々なメッシュサイズの網目状の触媒も生産できるという効果も奏する。
【００２４】
本発明に係る水素製造用触媒の製造方法については、酸化性ガスと還元性ガスとの混合ガスの雰囲気下において、ニッケルクロム合金を活性化処理温度で加熱処理する水素製造用触媒の製造方法とする。これにより、クロム化合物の層上にニッケルを主成分とする微粒子が現れる割合が増加するので、触媒機能が向上するという効果を奏する。その上、ニッケルアルミニウム合金触媒のように前加工や特殊な熱処理も不要であるため、低コストにて触媒を製造できるという効果も奏する。
【００２５】
本発明に係る水素製造方法については、水素製造用触媒の存在下にて、水蒸気と炭素原子を含むガスを原料として、水蒸気の分子数と炭素原子を含むガス中の炭素原子数との比であるスチームカーボン比（Ｓ／Ｃ）が、Ｓ／Ｃ＝１〜３の関係式を満たす条件にて水素を製造することにより、原料となる水蒸気と炭化水素系ガスを同量で製造しても触媒表面にカーボンの析出を抑制して、水素が製造できる。その結果、ルテニウムなどの貴金属材料の触媒を使用して水素ガスを製造する場合に比べて、水素ガスの製造原価を大幅に低減できるという効果を奏する。
【図面の簡単な説明】
【００２６】
【図１】実施例の触媒反応試験で用いた触媒処理システム２０の模式図である。
【図２】実施例１で用いたクロム含有量が１０ｍａｓｓ％の水素製造用触媒の透過型電子顕微鏡（ＴＥＭ）の代表写真（倍率：２００００倍）である。
【図３】図１に示す石英管２のガス入口側に最も近い位置に設置された触媒表面の電子顕微鏡（ＳＥＭ）の代表写真（倍率：５０００倍）である。
【図４】図１に示す石英管２のガス出口側に最も近い位置に設置された触媒表面の電子顕微鏡（ＳＥＭ）の代表写真（倍率：５０００倍）である。
【図５】図４に示す触媒表面の一部の低加速電子顕微鏡（ＳＥＭ）の代表写真（倍率：２４万倍）である。
【図６】実施例１の触媒反応試験の終了後の本発明に係る水素製造用触媒（クロム含有量：１０ｍａｓｓ％）および圧延直後で触媒反応試験に供していないニッケルクロム合金（クロム含有量：１０ｍａｓｓ％）のＸ線回折結果である。
【発明を実施するための形態】
【００２７】
本発明の実施の形態について、以下に詳細に説明する。本発明に係る水素製造用触媒は、ニッケルクロム合金上にクロム化合物の層が形成されており、クロム化合物の層上にニッケルを主成分とする微粒子が分散されており、微粒子には他の成分として酸素が含有されている水素製造用触媒とした。本発明に係る水素製造用触媒が表面におけるカーボンの析出を抑制できる理由について、本発明者らは以下のように推測する。
【００２８】
すなわち、本発明に係る触媒を用いた水素製造の過程は原料となるメタンガス等の炭化水素系ガスを水蒸気により酸化することで行い、この過程で水素ガスのほかに一酸化炭素（ＣＯ）が同時に生成（化学反応式１参照）されて、雰囲気の状況に応じて一酸化炭素と水蒸気とが反応することで、二酸化炭素も生成される（化学反応式２参照）。この場合、下記に示す化学反応式により、触媒表面にはカーボンが析出することがある（化学反応式３参照）。また、触媒表面に吸着した炭化水素系ガスが十分に酸化されず、カーボンとなって析出することがある（化学反応式４参照）。
Ｈ２Ｏ＋ＣＨ４→３Ｈ２＋ＣＯ  ・・・・（化学反応式１：メタン水蒸気改質反応）
ＣＯ＋Ｈ２Ｏ→Ｈ２＋ＣＯ２・・・（化学反応式２：水性シフト反応）
２ＣＯ←→Ｃ+ＣＯ２・・・・（化学反応式３：一酸化炭素の不均化反応）
ＣＨ４←→Ｃ+２Ｈ２・・・・（化学反応式４：メタンの熱分解反応）
【００２９】
上述した事実に加えて、本発明者らは本発明に係る水素製造用触媒を形成しているクロム化合物の層の厚さに関して、図１に示す触媒処理システムのガス入口側に設置された触媒のクロム化合物の層の厚さは、同図に示すガス出口側に設置された触媒のクロム化合物の層の厚さに比べて、水素製造過程の前後におけるクロム化合物の層の厚さの増加量が少ないことを発見した。これらの事実から判断して、炭化水素系ガスから発生する余分なカーボンがクロム化合物（特にクロム酸化物）によっても酸化されて、一酸化炭素が生成されたと推測した。すなわち、炭化水素系ガスが酸化される際に生成するカーボンは水蒸気だけではなく、水素製造用触媒を形成するクロム化合物によっても酸化されて、一酸化炭素の生成に貢献しているので、カーボン単独では存在し難い状況が作り出されているためと考えられる。以下、水素製造用触媒を構成する、ニッケルを主成分とする微粒子、クロム化合物の層および母材であるニッケルクロム合金について各々詳細に説明する。
【００３０】
ニッケル（Ｎｉ）を主成分とする微粒子は、本発明に係る水素製造用ニッケルクロム合金触媒において主に触媒機能を果す役割がある。当該微粒子は、ニッケル（Ｎｉ）を主成分として、酸素（Ｏ）、クロム（Ｃｒ）、炭素（Ｃ）などの元素が他の成分として含有されている。ここで、主成分とは微粒子を構成する元素として質量％で５１ｍａｓｓ％以上が含有されていることをいう。また、その微粒子が酸化皮膜や窒化皮膜等の皮膜に覆われている場合には、当該皮膜を構成する元素（酸素や窒素など）についてもその微粒子を構成する元素に含むものとする。微粒子を構成する他の成分割合（ｍａｓｓ％）としては、酸素が０．７ｍａｓｓ％以上９．９ｍａｓｓ％以下、クロムが１．２ｍａｓｓ％以上１１．０ｍａｓｓ％以下、炭素が１．６ｍａｓｓ％以下であることが好ましい。
【００３１】
また、微粒子の粒径については０．０５μｍ（５０ｎｍ）以上５μｍ以下であることが好ましい。ここで、微粒子の粒径とはその微粒子を取り囲む外接円の直径をいう。微粒子の粒径を０．０５μｍ以上５μｍ以下に限定する理由は、微粒子の粒径が０．０５μｍ未満であると微粒子が（下地である）クロム化合物の層内に埋没されてしまい、触媒機能が低下する原因となるためである。また、微粒子の粒径が５μｍを超えると触媒表面に占める微粒子の表面積の割合が減少し、同様に触媒機能が低下する原因となる。水素製造用ニッケルクロム合金触媒の表面における微粒子の投影面積が占める割合については、水素製造用触媒の表面の投影面積に対して１３．１％以上２７．５％以下であることが好ましい。
【００３２】
ここで、水素製造用触媒の表面における微粒子の投影面積とは、水素製造用触媒表面の鉛直上方から光を照射した場合に平面上に投影される微粒子部分の面積をいう。微粒子の投影面積の割合を１３．１％以上２７．５％以下とする理由は、投影面積の割合が１３．１％未満であると触媒機能を担う微粒子の割合が少ないので、触媒機能を十分に発揮できなくなるためである。また、投影面積の割合が２７．５％を超えると、微粒子の下地層であるクロム化合物が触媒表面に現れる割合が減少するので、触媒表面におけるカーボン析出を十分に抑制できなくなるためである。
【００３３】
クロム化合物の層は、ニッケルを主成分とする微粒子をニッケルクロム合金から脱落しないように固定させておく接着層の役割を果すと共に、炭化水素系ガス等の炭素原子を含むガスに由来するカーボン析出を抑制する役割を果す。クロム化合物には、クロムの酸化物、水酸化物、窒化物、炭化物などのクロムと非金属元素との化合物（例えば、Ｃｒ２Ｏ３、Ｃｒ（ＯＨ）２、Ｃｒ２Ｏ３・ｎＨ２Ｏ、ＣｒＮ、ＣｒＣ、Ｃｒ３Ｃ２）やクロムとニッケルと酸素、水素、窒素、炭素の中から選ばれる非金属元素との化合物（例えば、ＮａＣｒ２Ｏ４）が挙げられる。特に、クロム化合物がクロム酸化物である場合には、主にクロム酸化物はＣｒ２Ｏ３（酸化クロム（ＩＩＩ））の形態で存在する。他のクロム酸化物の形態としては、ＣｒＯ（酸化クロム（ＩＩ））、ＣｒＯ２（酸化クロム（ＩＶ））、ＣｒＯ３（酸化クロム（ＶＩ））がある。また、クロム化合物の層の厚さは０．１０μｍ以上であることが好ましい。クロム化合物の層の厚さを０．１０μｍ以上に限定する理由は、クロム化合物の層の厚さが０．１０μｍ未満であると微粒子を固定する接着層としての機能が低下するためである。
【００３４】
ニッケルクロム（Ｎｉ−Ｃｒ）合金は、本発明に係る水素製造用触媒を構成する主原料（母材）であり、かつ基板材料を担う合金である。ここで、本発明におけるニッケルクロム合金とは、主成分がニッケルであり、他の成分としてクロムが含有されている合金（クロムが含有されているニッケル基合金）を言う。ニッケルクロム合金におけるクロムの含有量については、質量％で５ｍａｓｓ％以上２０ｍａｓｓ％以下であることが好ましい。クロムの含有量を限定する理由は、クロムの含有量が５ｍａｓｓ％未満となると上述したクロム化合物の層の厚さが０．１μｍ未満となり、微粒子を固定する接着層としての機能が低下し、触媒としての耐熱性も低下するためである。また、クロムの含有量が２０ｍａｓｓ％を超えると、上述したクロム化合物の層の厚さが過大になり、触媒全体に占めるクロムの割合が増加し、逆に微粒子の主成分であるニッケルの割合が減少することで触媒としての機能が低下し、触媒としての加工性も同時に低下するからである。
【００３５】
次に、本発明に係る水素製造用触媒の製造方法について詳細に説明する。本発明に係る水素製造用触媒の製造方法は、酸化性ガスと還元性ガスとの混合ガスの雰囲気下において、ニッケルクロム合金を活性化処理温度で加熱処理する製造方法である。ここで、酸化性ガスとは混合ガス内で酸化反応を促進させるガスをいい、例えば水（水蒸気：Ｈ２Ｏ）、酸素（Ｏ２）、オゾン（Ｏ３）、二酸化炭素（ＣＯ２）のガスが挙げられる。また、還元性ガスとは混合ガス内で還元反応を促進させるガスをいい、例えば水素（Ｈ２）、一酸化炭素（ＣＯ）、メタン（ＣＨ４）やエタン（Ｃ２Ｈ６）などの炭化水素系ガスなどのガスが挙げられる。加熱処理を酸化性ガスと還元性ガスとの混合ガスの雰囲気下にて行うことで、前処理にて酸化処理が行われていない場合であっても、この加熱処理中に酸化反応が同時に進行する。なお、水素ガスの発生効率を向上させる観点から加熱処理の前に水蒸気雰囲気にて酸化処理を行っておくことが好ましい。
【００３６】
ここで、活性化処理とはメタンやエタンなどの活性化ガスにより本発明に係る水素製造用触媒の母材であるニッケルクロム合金表面の化学的反応性を高める（活性化させる）処理をいい、活性化処理温度とは本発明に係る水素製造用触媒の母材であるニッケルクロム合金が活性化処理される際の雰囲気の温度を言う。加熱処理については、本発明に係る水素製造用触媒の母材であるニッケルクロム合金を封入した大気雰囲気下または減圧雰囲気下の容器または炉内を常温から加熱することで行う。前処理として酸化処理を行っている場合には、酸化処理が一旦終了してからその触媒の母材であるニッケルクロム合金を封入した容器や炉内を再加熱することで行うこともできる。また、酸化処理にてその触媒の母材であるニッケルクロム合金を封入した容器や炉内を加熱している状態であれば、昇温（加熱）または降温（冷却）することで酸化処理から連続して行うこともできる。
【００３７】
この加熱処理は、本発明に係る水素製造用触媒の反応温度よりも高い温度で行うことが好ましい。ここで反応温度とは触媒反応が進行する温度をいう。特に、本願においては原料ガスとなる水蒸気等の酸素原子を含むガスと炭化水素系ガス等の炭素原子および水素原子を含むガスとの反応によって水素を発生させるために水素製造用触媒が触媒としての機能を発揮する特定の温度をいう。例えば、本発明に係る触媒の反応温度（触媒反応が進行する温度）が７００℃（９７３Ｋ）の場合には７２０℃（９９３Ｋ）や７６０℃（１０３３Ｋ）など７００℃を超える温度で予め加熱処理を行う。
【００３８】
また、反応温度が９００℃（１１７３Ｋ）の場合には９１０℃（１１８３Ｋ）や９５０℃（１２２３Ｋ）など９００℃（１１７３Ｋ）を超える温度で予め加熱処理を行う。すなわち、本発明において活性化処理温度とは本発明に係る水素製造用触媒による触媒反応を進行させる温度（反応温度）によって定まる温度である。加熱時間については触媒全体が加熱温度に充分に到達する時間であることが好ましい。なお、本発明に係る水素製造用触媒を改質器内に設置して使用する場合には、上述した反応温度を作動温度、運転温度、使用温度と呼ぶこともできる。
【００３９】
次に、本発明に係る水素製造用触媒を用いた水素製造方法について詳細に説明する。本発明に係る水素製造方法は、上述した水素製造用触媒の存在下にて、水蒸気と炭素原子を含むガスを原料として、水蒸気の分子数と炭素原子を含むガス中の炭素原子数との比であるスチームカーボン比（Ｓ／Ｃ）を、Ｓ／Ｃ＝１〜３の関係式を満たす条件にて水素を製造する。ここで炭素原子を含むガスとは、メタン（ＣＨ４）、エタン（Ｃ２Ｈ６）、プロパン（Ｃ３Ｈ８）、ブタン（Ｃ４Ｈ１０）などの鎖式飽和炭化水素ガスやエチレン（Ｃ２Ｈ４）、プロピレン（Ｃ３Ｈ６）などの不飽和炭化水素やアセチレン（Ｃ２Ｈ２）などの鎖式炭化水素、灯油、軽油、ガソリン、ナフサなどの油類を指す。
【実施例１】
【００４０】
クロム含有量が異なるニッケルクロム合金製の水素製造用触媒（以下、本触媒という）を用いて触媒反応試験を行い、ニッケルクロム合金中のクロム含有量の変化によるメタン転化率への影響を確認した。その試験結果について表１および図１を用いて説明する。表１はクロム含有量が質量％で５ｍａｓｓ％（残部はニッケルであり、その含有量は９４．９ｍａｓｓ％以上）、１０ｍａｓｓ％（残部はニッケルであり、その含有量は８９．９ｍａｓｓ％以上）、１５ｍａｓｓ％（残部はニッケルであり、その含有量は８４．９ｍａｓｓ％以上）および２０ｍａｓｓ％（残部はニッケルであり、その含有量は７９．９ｍａｓｓ％以上）である本触媒を用いた触媒反応試験後（測定開始から２０時間後）の石英管のガス出口側から排出されるガス組成の割合およびメタン転化率（単位：％）を示す。また、図１は実施例の触媒反応試験で用いた触媒処理システム２０の模式図を示す。
【００４１】
なお、本実施例で用いた全ての水素製造用触媒は、図１に示す石英管２内にニッケルクロム合金を封入させた後、水素ガスと水蒸気との混合ガスの雰囲気下にて常温から９００℃（１１７３Ｋ、活性化処理温度）まで昇温させた後、その温度にて保持し、その後に常温まで冷却する処理（加熱処理）を施した触媒を用いた。また、本実施例ではクロム含有量が０ｍａｓｓ％である触媒（ニッケルの含有量が９９ｍａｓｓ％以上である、いわゆる純ニッケル）は触媒反応時の高温雰囲気に耐えられない（耐熱性に問題がある）こと、およびクロム含有量が２５ｍａｓｓ％以上である触媒は試験装置内の所定形状に加工し難い（加工性に問題がある）ことの理由から予め除外した。
【００４２】
触媒処理システム２０は、図１に示すように所定の形状・寸法の試料（ニッケルクロム合金製の水素製造用触媒）１を複数個積層させた上で、最上層および最下層に設置された試料１の上下方向に厚さ約１０ｍｍの石英ウール１０を内径８ｍｍの石英管２内にそれぞれ装填した状態で触媒反応試験を行えるシステムになっている。また、本システム２０は図示しない窒素ボンベより蒸発器９を通して窒素ガスを石英管２内へ供給しながら、アルミニウムブロック炉３に内蔵した図示しない電熱ヒータにより石英管２の外周面を加熱できる構造となっている。そして、ガスクロマトグラフ４により石英管２内に水素が残留していないことを確認した後、純水収容部５よりポンプ６を経由して蒸発器９にて気化した水蒸気および図示しないメタンガスボンベよりメタンガスをそれぞれ石英管２内へ供給することで触媒反応試験を行った。
【００４３】
ここで、メタン転化率とは触媒反応試験中に供給したメタン量に対する水素発生に寄与したメタン量の割合（比率）をいう。具体的には、図１に示すガスクロマトグラフ４およびフローメータ８により測定された、１分間当たりの一酸化炭素（ＣＯ）量（ｍＬ／ｍｉｎ）、二酸化炭素（ＣＯ２）量（ｍＬ／ｍｉｎ）およびメタン（ＣＨ４）量（ｍＬ／ｍｉｎ）を用いて、
メタン転化率（％）＝（ＣＯ量＋ＣＯ２量）／（ＣＯ量＋ＣＯ２量＋ＣＨ４量）×
１００  の式に基づいてメタン転化率が算出される。
【００４４】
また、本試験に用いたクロム含有量が質量％で５ｍａｓｓ％、１０ｍａｓｓ％、１５ｍａｓｓ％および２０ｍａｓｓ％である計４水準の触媒の形状は、ニッケルクロム合金を幅５ｍｍ、長さ２００ｍｍ、厚さ０．０３ｍｍの箔状に圧延加工した後、前述した条件で加熱処理を行い、直径８ｍｍ、高さ２０ｍｍの形状に変形したものを触媒（試料）として使用した。
【００４５】
また、本試験は触媒の母材であるニッケルクロム合金に対して事前の処理として上述した活性化処理を行った後、引き続いて図１に示す触媒処理システム２０にて一酸化炭素等のガス量の測定を行った。本試験における各処理の手順について以下に説明する。触媒反応により発生する種々のガスの測定方法は、石英管２の温度を８００℃（１０７３Ｋ）まで昇温しながらメタンガスを毎分１０ｍＬ（１０ｍＬ／ｍｉｎ）および水蒸気を毎分１０ｍＬ（１０ｍＬ／ｍｉｎ）の各割合で石英管２内へ供給し続けた。石英管２の温度が８００℃（１０７３Ｋ）に達して、３０分間保持した後に石英管２から排出されるＣＯ（一酸化炭素）、ＣＯ２（二酸化炭素）、ＣＨ４（メタン）およびＨ２Ｏ（水蒸気）の全てのガス量の測定をコールドトラップ７に通した後にフローメータ８を用いて測定を開始した。なお、一般的な水素製造用触媒を用いた水素製造ではＳ／Ｃが３以上となる条件で原料ガスを供給して行うが、本試験ではＳ／Ｃ＝１．０となるよう水素製造時において最も過酷な原料ガスの供給条件で行った。
【００４６】
【表１】
2014042858.tif 000003
【００４７】
表１に示すように測定開始から２０時間後の石英管から排出されるガス組成の割合（単位：％）は、クロム含有量が質量％で５ｍａｓｓ％の触媒では水素が５３．３％、メタンが１４．７％、一酸化炭素が１４．０％、二酸化炭素が３．０％、水蒸気が１５．０％であった。クロム含有量が１０ｍａｓｓ％まで増加すると、石英管から排出されるガス組成の割合は水素が６５．４％、メタンが６．４％、一酸化炭素が１８．８％、二酸化炭素が２．１％、水蒸気が７．３％であった。さらに、クロム含有量が１５ｍａｓｓ％まで増加すると、石英管から排出されるガス組成の割合は水素が６３．２％、メタンが７．９％、一酸化炭素が１７．９％、二酸化炭素が２．４％、水蒸気が８．６％であった。そして、クロム含有量が２０ｍａｓｓ％の場合では、石英管から排出されるガス組成の割合は水素が６０．８％、メタンが９．９％、一酸化炭素が１７．１％、二酸化炭素が２．６％、水蒸気が９．６％であった。以上の結果より、石英管から排出されるガス組成の割合、特に水素ガスの占める割合は触媒のクロム含有量が１０ｍａｓｓ％、１５ｍａｓｓ％、２０ｍａｓｓ％および５ｍａｓｓ％の順に多いことがわかった。
【００４８】
同様に、表１に示すように測定開始から２０時間後のメタン転化率はクロム含有量が質量％で５ｍａｓｓ％の触媒では５３．６％であり、クロム含有量が１０ｍａｓｓ％まで増加するとメタン転化率は７６．６％にまで上昇した。クロム含有量が１５ｍａｓｓ％まで増加すると、メタン転化率は一転して７２．０％にまで減少した。そして、クロム含有量が２０ｍａｓｓ％の場合ではメタン転化率は６６．６％まで再び減少した。一般的な触媒反応試験において、試験開始から２０時間後のメタン転化率が５０％以上であれば、長時間の触媒機能を発揮できる基準とされている。したがって、この基準から判断してクロム含有量が質量％で５ｍａｓｓ％、１０ｍａｓｓ％、１５ｍａｓｓ％および２０ｍａｓｓ％である計４水準全ての触媒は、メタン転化率が５０％以上であったので長時間の触媒機能を発揮できた（請求項８）。また、クロム含有量が５〜２０ｍａｓｓ％の水素製造用触媒は他のクロム含有量のニッケルクロム合金製水素製造用触媒に比べて、耐熱性と加工性の点に関して優れている。
【実施例２】
【００４９】
次に、実施例１で用いた水素製造用触媒（クロム含有量：５ｍａｓｓ％〜２０ｍａｓｓ％）におけるクロム化合物の層の厚さを、任意に選定した観察位置にて撮影された電子顕微鏡写真により測定した。その結果について図２および表２を用いて説明する。図２は実施例１で用いたクロム含有量が１０ｍａｓｓ％の水素製造用触媒の透過型電子顕微鏡（ＴＥＭ）の代表写真（倍率：２００００倍）、表２は実施例１で用いたクロム含有量が５ｍａｓｓ％〜２０ｍａｓｓ％である水素製造用触媒において任意に選定した複数個所におけるクロム化合物の層の厚さの測定結果を示す。なお、透過型電子顕微鏡には日本電子社製のＪＥＭ−２１００Ｆ（型式）を用いた。
【００５０】
本発明に係る水素製造用触媒は、図２に示すように母材であるニッケルクロム合金上は約１μｍ厚さのクロム化合物の層によって覆われており、そのクロム化合物の層上にはニッケルを主成分とする微粒子が分散された状態である。詳しく観察すると、微粒子はその大部分がクロム化合物の層に埋没した状態（担持）で存在し、下地層であるクロム化合物の層によって微粒子の周囲が覆われている。本発明者は、ニッケルを主成分とする微粒子の大部分がクロム化合物の層に覆い被さっていることで堅固に固定されているため、本発明に係る水素製造用触媒が長期の水素製造時においても触媒表面から微粒子が遊離することを防止し、結果として触媒表面へのカーボンの発生を抑制していると考える。
【００５１】
【表２】
2014042858.tif 000004
【００５２】
クロム化合物の層の厚さについては表２に示すように、クロム含有量が５ｍａｓｓ％の場合には、その厚さは０．１０〜０．２９μｍの範囲であり、クロム含有量が１０ｍａｓｓ％の場合には、その厚さは０．２９〜０．５６μｍの範囲であった。また、クロム含有量が１５ｍａｓｓ％の場合には、その厚さは０．４５〜０．６６μｍの範囲であり、クロム含有量が２０ｍａｓｓ％の場合には、その厚さは０．５６〜０．７１μｍの範囲であった。以上の測定結果より、本発明に係る水素製造用触媒におけるクロム化合物の層の厚さが０．１０μｍ以上であれば、長時間における触媒機能を発揮できることがわかった（請求項７）。なお、実施例１で用いたクロム含有量が５ｍａｓｓ％〜２０ｍａｓｓ％の触媒表面には、目視による観察をした結果、カーボンの析出は確認されなかった。
【実施例３】
【００５３】
次に、実施例１で用いたクロム含有量５ｍａｓｓ％〜２０ｍａｓｓ％の水素製造用触媒における微粒子の組成を、ＷＤＳ（波長分散形Ｘ線分光器）を用いて複数箇所について測定（分析）した。その測定結果について表３を用いて説明する。表３は、実施例１で用いたクロム含有量５ｍａｓｓ％〜２０ｍａｓｓ％の水素製造用触媒における微粒子の構成元素とその割合（単位：ｍａｓｓ％）の範囲を示す。なお、微粒子の組成分析においては、粒径が１μｍ未満の場合には下地層であるクロム化合物の層の組成も合わせて分析する恐れがあるため、分析対象は粒径が１μｍ以上の微粒子のみとした。
【００５４】
【表３】
2014042858.tif 000005
【００５５】
微粒子の組成は、表３に示すように主成分であるニッケルが８３．１〜９７．６ｍａｓｓ％であり、次いでクロムが１．２〜１１．０ｍａｓｓ％、酸素が０．７〜９．９ｍａｓｓ％、最後に炭素が０．０〜１．６ｍａｓｓ％であった。これらの結果より、ニッケルクロム合金製（クロム含有量：５ｍａｓｓ％〜２０ｍａｓｓ％）の水素製造用触媒において、触媒表面に現れる微粒子はニッケルを主成分とし、他の成分としてはクロム（Ｃｒ）以外に酸素（Ｏ）が必須の構成元素であること（請求項１）、および微粒子中の酸素の割合は０．７〜９．９ｍａｓｓ％であること（請求項２）がわかった。
【実施例４】
【００５６】
次に、実施例１および２で用いた水素製造用触媒の中で、クロム含有量が１０ｍａｓｓ％の水素製造用触媒に限定して実施例１と同様の条件で長期の触媒反応試験を行い、メタン転化率（％）の変化を測定した。その測定結果について表４を用いて説明する。表４は、水素製造用触媒（クロム含有量：１０ｍａｓｓ％）の（試験）経過時間とメタン転化率の変化を示す。本実施例で用いた水素製造用触媒は、図１に示す石英管２内にニッケルクロム合金を封入させた後、水蒸気の雰囲気下にて石英管２内の温度を常温から６００℃（８７３Ｋ）まで昇温させた後、６００℃（８７３Ｋ）にて保持させた（酸化処理）。その後、水素ガスと水蒸気との混合ガスの雰囲気下にて再び石英管２内の温度を６００℃（８７３Ｋ）から９００℃（１１７３Ｋ）まで昇温させた後、９００℃（活性化処理温度）で保持して、その後に常温まで冷却する処理（加熱処理）を施して製造した触媒を用いた。
【００５７】
なお、触媒反応試験に用いた使用装置については実施例１の場合と同様であるが、試験条件については図１に示す石英管２の温度を８００℃（１０７３Ｋ）まで昇温しながらメタンガスを毎分２１ｍＬ（２１ｍＬ／ｍｉｎ）および水蒸気を毎分２１ｍＬ（２１ｍＬ／ｍｉｎ）の各割合で石英管２内へ供給して、通常の経過時間の約１０倍速となるような促進条件で行った。例えば、本試験において経過時間が１０時間であれば通常速度で約４日間の長期使用に相当し、経過時間が１００時間であれば通常速度で約４２日間の長期使用に相当する促進条件となる。
【００５８】
【表４】
2014042858.tif 000006
【００５９】
表４に示すように、試験開始後５０時間経過後でメタン転化率は７９．８％、１００時間経過後でメタン転化率は７６．３％、３００時間経過後でメタン転化率は７１．７％、５００時間経過後でメタン転化率は６７．１％、７８０時間経過後でメタン転化率は６０．６％であった。最終の７８０時間経過後であってもメタン転化率は６０．６％まで低下したが、長時間（長期）の触媒機能を発揮できる触媒の適否の基準（メタン転化率５０％以上）を満たしていた。
【００６０】
試験終了後の触媒表面を実施例２の場合と同様に電子顕微鏡により、クロム化合物の層の厚さを複数箇所について測定した。その結果、試験開始から７８０時間経過（通常速度で約３２５日経過相当）後の触媒表面におけるクロム化合物の層の厚さは１．５０〜２．５０μｍの範囲であった。したがって、本発明に係る水素製造用触媒のクロム化合物の層は、使用開始から時間が経過するごとに徐々に厚くなっていき、水素製造用触媒の長期使用時におけるクロム化合物の層の厚さの上限は２．５０μｍであることがわかった。
【実施例５】
【００６１】
次に、クロム含有量が１０ｍａｓｓ％である水素製造用触媒を実施例１で用いた触媒の代表として、試験終了後に常温まで冷却した石英管のガス入口側およびガス出口側の両側から各１個ずつ触媒を取り出した。その後、各触媒の表面組織を電子顕微鏡により観察（倍率：５０００倍）して、微粒子の大きさおよび分布を確認した。その確認結果について図３ないし図５ならびに表５および表６を用いて説明する。図３は実施例１において図１に示す石英管２のガス入口側から最も近い位置に設置された触媒表面の電子顕微鏡の代表写真（倍率：５０００倍）、図４は実施例１において図１に示す石英管２のガス出口側から最も近い位置に設置された触媒表面の電子顕微鏡の代表写真（倍率：５０００倍）を示す。また、図５は、図４に示す触媒表面の一部の低加速電子顕微鏡（ＳＥＭ）の代表写真（倍率：２４万倍）を示す。なお、図３および図４の電子顕微鏡には日本電子社製のＪＸＡ−８５００Ｆ（型式）、図５の低加速電子顕微鏡にはエスアイアイ・ナノテクノロジー社製のＳＭＦ−１０００（型式）をそれぞれ用いた。
【００６２】
表５は図３に示す電子顕微鏡写真に基づいて計測した触媒表面における微粒子の粒径とその微粒子が占める累積投影面積率（単位：％）との関係、表６は図４に示す電子顕微鏡写真に基づいて計測した触媒表面における微粒子の粒径とその微粒子が占める累積投影面積率（単位：％）との関係を示す。以下、微粒子の粒径とその累積投影面積率の測定結果について、石英管のガス入口側に設置された触媒とガス出口側に設置された触媒とにそれぞれ分けて説明する。
【００６３】
石英管のガス入口側から近い位置に設置された触媒表面は、図３に示すようにニッケルを主成分とする微粒子（白い粒状の物質）とクロム化合物の層（黒い組織）が確認できた。ニッケルを主成分とする微粒子の形状については、球形状、多角形状、芋虫形状など様々な形態が確認できた。また、微粒子の粒径については１μｍ以下の、いわゆるナノオーダーサイズから数μｍまでの広範囲に及んでいた。
【００６４】
【表５】
2014042858.tif 000007
【００６５】
触媒表面の投影面積に対するニッケルを主成分とする微粒子の投影面積の割合は、表５に示すように微粒子の粒径が０．３μｍまでのもの（微粒子の最小粒径は０．１μｍ）は累計で２．０％、０．４μｍまでのものが累計で３．５％、０．５μｍまでのものが累計で４．６％、１μｍまでのものが累計で１４．０％であり、最大粒径５μｍまでのものが累計で２７．５％であった。この結果から、石英管のガス入口側に設置された触媒表面における微粒子の粒径の分布範囲は０．１μｍ〜５μｍであった。また、（触媒表面の投影面積に対する）微粒子の投影面積が占める割合は最大２７．５％であった。
【００６６】
同様に、石英管のガス出口側から近い位置に設置された触媒表面は、図４に示す様に図３と同様でニッケルを主成分とする微粒子（白色の粒状の部分）とクロム化合物の層（黒色の部分）が確認できた。ニッケルを主成分とする微粒子の形状については、入口側と同様に球形状、多角形状、芋虫形状など様々な形態が確認できた。また、微粒子の粒径については、１μｍ以下のナノオーダーサイズの微粒子がほぼ全てを占めていた。
【００６７】
【表６】
2014042858.tif 000008
【００６８】
触媒の投影面積に対するニッケルを主成分とする微粒子の投影面積の割合は、表６に示すように微粒子の粒径が０．３μｍまでのもの（微粒子の最小粒径は０．０５μｍ）が累計で２．３％、０．４μｍまでのものが累計で３．４％、０．５μｍまでのものが累計で４．９％、０．６μｍのものが累計で６．８％であり、最大粒径１．２μｍのものが累計で１３．１％であった。この結果から、石英管のガス出口側に設置された触媒表面における微粒子の粒径の分布範囲は０．０５μｍ〜１．２μｍであった。また、触媒の表面における微粒子の投影面積が占める割合は最大１３．１％であった。ここで、図４に示す触媒表面の一部について更に倍率を２４万倍まで拡大すると、図５に示すように触媒表面に存在する微粒子には、粒径が５０ｎｍ（０．０５μｍ）程度の微粒子（一次微粒子）と、複数個の一次微粒子が集まることで形成された、粒径が０．３μｍ以上の微粒子（二次微粒子）との２種類の微粒子が存在していたことがわかった。
【００６９】
以上の測定（観察）結果から、本発明に係る水素製造用触媒を構成するニッケルを主成分とする微粒子の粒径は０．０５μｍ（５０ｎｍ）以上５μｍ以下であること（請求項３）、およびその微粒子の投影面積が占める割合は、触媒表面の投影面積に対して１３．１％以上２７．５％以下であること（請求項４）により、長時間における触媒機能を発揮することができた。
【実施例６】
【００７０】
次に、クロム含有量が１０ｍａｓｓ％である水素製造用触媒を実施例１で用いた触媒の代表として、試験終了後に石英管から取り出した後、触媒の表面に対してＸ線回折装置（ＸＲＤ）を用いて、触媒表面を構成する物質を定性分析した。その分析結果について図６を用いて説明する。図６は実施例１の触媒反応試験の終了後の本発明に係る水素製造用触媒（クロム含有量：１０ｍａｓｓ％）および圧延直後で触媒反応試験には供していないニッケルクロム合金（クロム含有量：１０ｍａｓｓ％）のＸ線回折結果を示す。なお、Ｘ線回折装置にはリガク社製のＲＩＮＴ２２００（型式）を用いた。
【００７１】
圧延工程を経た直後のニッケルクロム合金（クロム含有量：１０ｍａｓｓ％）のＸ線回折結果は、図６に示すように基地組織であるニッケルクロム合金（Ｎｉ−Ｃｒ）およびニッケルが解析された。これに対して、触媒反応試験後の本発明に係る水素製造用触媒（クロム含有量：１０ｍａｓｓ％）のＸ線回折結果は、基地組織であるニッケルクロム合金およびニッケルの他に、触媒表面を構成しているクロム化合物、すなわちＣｒ２Ｏ３（酸化クロム（ＩＩＩ））が解析された。これらの解析結果より、本発明に係るクロム含有量が５〜２０ｍａｓｓ％である水素製造用触媒の表面が酸化クロム（ＩＩＩ）（Ｃｒ２Ｏ３）に覆われていることが触媒機能を十分に発揮する上で有効であることが確認された（請求項６）。
【実施例７】
【００７２】
次に、水素製造用触媒（クロム含有量：１０ｍａｓｓ％）を用いて触媒反応試験を行い、水素製造原料である水蒸気の分子数と炭素原子を含むガス中の炭素原子数との比である、スチームカーボン比（Ｓ／Ｃ）を変化させた場合のメタン転化率を測定した。その測定結果について表７を用いて説明する。
【００７３】
本実施例の触媒反応試験に用いた試料形状は、水素製造用触媒を直径１６ｍｍ、高さ１００ｍｍの形状に変形したものとした。触媒反応試験により発生した種々のガスの測定は、図１に示す石英管２の温度を８００℃（１０７３Ｋ）まで昇温しながらメタンガスを毎分８４ｍＬ供給した状態で、クロマトグラフ４およびフローメータ８を用いて行った。また、図１に示す石英管２内へ供給する水蒸気の量は、Ｓ／Ｃ＝０．８、０．９、１．０、１．１、１．２、１．５、２．０および３．０（計８水準）の関係式を満たすように、水蒸気を毎分６７．２〜２５２ｍＬ（６７．２〜２５２ｍＬ／ｍｉｎ）の範囲でメタンガスと同時に石英管２内へ供給した。メタン転化率は、試験開始後１０分経過時の一酸化炭素、二酸化炭素およびメタンの流量を測定して、それらの流量値から算出した。表７は、触媒反応試験中でスチームカーボン比（Ｓ／Ｃ）を変化させた場合のメタン転化率（単位：％）の変化を示す。
【００７４】
【表７】
2014042858.tif 000009
【００７５】
水素製造用触媒（クロム含有量：１０ｍａｓｓ％）を用いた水素製造効率の指標の１つであるＳ／Ｃを０．８〜３．０までの範囲で変化させて触媒反応試験を行った際のメタン転化率は、表７に示すようにＳ／Ｃ＝３．０（水蒸気供給量：毎分２５２ｍＬ、メタンガス供給量：毎分８４ｍＬ）の場合、メタン転化率は９１．９％であり、Ｓ／Ｃ＝２．０（水蒸気供給量：毎分１６８ｍＬ、メタンガス供給量：毎分８４ｍＬ）の場合、メタン転化率は９５．８％であった。また、Ｓ／Ｃ＝１．５（水蒸気供給量：毎分１２６ｍＬ、メタンガス供給量：毎分８４ｍＬ）の場合、メタン転化率は９５．０％であり、Ｓ／Ｃ＝１．２（水蒸気供給量：毎分１００．８ｍＬ、メタンガス供給量：毎分８４ｍＬ）の場合、メタン転化率は９０．６％であった。さらに、Ｓ／Ｃ＝１．１（水蒸気供給量：毎分９２．４ｍＬ、メタンガス供給量：毎分８４ｍＬ）の場合、メタン転化率は８９．０％であり、Ｓ／Ｃ＝１．０（水蒸気供給量：毎分８４ｍＬ、メタンガス供給量：毎分８４ｍＬ）の場合、メタン転化率は７９．０％であった。
【００７６】
Ｓ／Ｃが１．０未満では、Ｓ／Ｃ＝０．９（水蒸気供給量：毎分７５．６ｍＬ、メタンガス供給量：毎分８４ｍＬ）の場合、メタン転化率は７８．０％、Ｓ／Ｃ＝０．８（水蒸気供給量：毎分６７．２ｍＬ、メタンガス供給量：毎分８４ｍＬ）の場合、メタン転化率は７４．０％であった。以上の測定結果より、本発明に係る水素製造用触媒を用いて、Ｓ／Ｃが１．０未満の条件下で水素製造を行っても、Ｓ／Ｃが１．０以上の条件下の場合に比べてメタン転化率が極度に減少することはなく、ほぼ比例的に減少することがわかった。同時に、水素製造用改質器内にて不測の事態（例えば、水道配管の凍結等によって水蒸気の供給量が炭化水素系ガスの供給量を下回る様な状況）により水素ガスを製造する原料ガスのＳ／Ｃ比が１．０未満となる条件下であっても、メタン転化率は長期使用の基準となる５０％以上を上回っていたので、本発明に係る水素製造用触媒は長期使用においても触媒機能を十分に維持できる（請求項１１）。
【実施例８】
【００７７】
次に、本発明に係る水素製造用触媒（クロム含有量：１０ｍａｓｓ％）および比較材としてニッケル基の粒状触媒（多孔質のアルミナにニッケルを含浸させた市販の触媒：粒径は約３ｍｍ）を用いて、Ｓ／Ｃ＝０．８の条件下にて触媒反応試験を行い、メタン転化率の経時変化を測定した。その測定結果について表８を用いて説明する。本発明に係る水素製造用触媒の試料形状は、水素製造用触媒を直径８ｍｍ、高さ２０ｍｍの形状のものとした。また、触媒反応試験中に発生する種々のガス量の測定は、図１に示す石英管２の温度を８００℃（１０７３Ｋ）まで昇温しながらメタンガスを毎分１０ｍＬ、水蒸気を毎分８．０ｍＬ供給した（Ｓ／Ｃ＝０．８）状態で、クロマトグラフ４およびフローメータ８を用いて行った。表８は、本発明に係る水素製造用触媒およびニッケル基の粒状触媒（比較材）のメタン転化率と石英管の内圧の経時変化を示す。
【００７８】
【表８】
2014042858.tif 000010
【００７９】
本発明に係る水素製造用触媒（以下、本発明品という）は、表８に示すようにメタン転化率は試験開始から１時間経過後に７４％、３時間経過後に７５％であり、試験終了後の１４時間後に７５％であり、試験開始から大きな変化は見られなかった。また、本発明品が封入された石英管内の圧力は試験開始から１４時間経過後でも変化は無く、常に０ＭＰａ（０ｂａｒ）であった。さらに、試験終了後に常温に冷却した石英管から本発明品を取り出して、目視による表面観察を行ったが、カーボンの析出は確認されなかった。
【００８０】
これに対して、比較材のメタン転化率は試験開始から１時間経過後に８２％、３時間経過後に８３％、７時間経過後に８４％であり、大きな変化は見られなかった。ところが、試験開始から１０時間経過後にメタン転化率は７９％まで低下して、試験終了後の１４時間後には７４％まで更に低下した。また、比較材が封入された石英管内の圧力は試験開始から５時間経過後でも変化は無く、０ＭＰａ（０ｂａｒ）であったが、試験開始から７時間経過後には石英管内の圧力は０．０１ＭＰａ（０．１ｂａｒ）、１０時間経過後には０．０３ＭＰａ（０．３ｂａｒ）、１３時間経過後に０．１０ＭＰａ（１．０ｂａｒ）まで上昇した。最終的に比較材が封入された石英管内の圧力は、試験開始から１４時間経過後に０．１１ＭＰａ（１．１ｂａｒ）まで上昇して、石英管が管内圧力の上昇により破損する恐れがあったため、試験開始から１４時間を経過した時点で触媒反応試験を終了した。
【００８１】
試験終了後、石英管が常温まで冷却したことを確認してから石英管内から比較材を取り出して、目視により比較材の表面の観察を行ったところ、試験開始時は白色を呈していた比較材の表面が黒色の物質に覆われていた。この黒色の物質を実施例５で用いた日本電子社製の電子顕微鏡（ＳＥＭ）で分析した結果、カーボン（Ｃ）であることがわかった。触媒反応試験中に比較材が封入された石英管の管内圧力が上昇した原因は、試験時間の経過と共に比較材の表面にカーボンが徐々に発生したことで石英管の内面と封入された比較材との隙間が徐々に閉塞された結果、触媒反応によって発生した水素の流れが途中で遮断されて、石英管内に滞留したためと考えられる。以上の試験結果より、ニッケルが含有された従来の触媒を用いた水素製造工程では触媒表面にカーボンが発生する条件であるＳ／Ｃが１．０未満の場合において、本発明に係る水素製造用触媒を用いることで触媒機能を長時間維持した状態であっても触媒表面にカーボンは析出し難いことがわかった（請求項１１）。
【符号の説明】
【００８２】
１    試料（ニッケルクロム合金製の水素製造用触媒）
【図１】
2014042858.tif 000011
【図２】
2014042858.tif 000012
【図３】
2014042858.tif 000013
【図４】
2014042858.tif 000014
【図５】
2014042858.tif 000015
【図６】
2014042858.tif 000016